ТЕПЛОПРОВОДЯЩИЕ МАТЕРИАЛЫ ДЛЯ КОМПОНЕНТОВ ПАНЕЛИ СОЛНЕЧНОЙ БАТАРЕИ

1. Фотоэлектрический или полупроводниковый герметик, содержащий полимерный материал и наполнитель, причем герметик имеет коэффициент теплопроводности ориентировочно по меньшей мере 0,26 Вт/м·К и диэлектрическую проницаемость ориентировочно по меньшей мере 2,0 при измерении на частоте 60 Гц.
2. Герметик по п.1, в котором полимерный материал выбран из группы, в которую входят этиленвинилацетат, полиуретан, полисиликон, полипропилен, иономеры полиэтилена и их комбинации.
3. Герметик по п.1, в котором полимерный материал содержит сополимер этилена и винилацетата, содержащий ориентировочно от 4% до 90% винилацетата по весу.
4. Герметик по п.1, в котором наполнитель содержит стекловолокна.
5. Герметик по п.1, в котором герметик имеет содержание наполнителя ориентировочно от 0,1% до 30% по объему.
6. Герметик по п.1, который дополнительно содержит по меньшей мере один силановый связующий материал для диспергирования наполнителя в полимерном материале или для усиления адгезии герметика к другим материалам фотоэлектрического материала или полупроводника.
7. Герметик по п.6, в котором по меньшей мере один силановый связующий материал содержит:
группу первого типа химической активности, выбранную из аминогрупп, эпоксидных групп, фенильных групп, винильных групп, алкильных групп; и
группу второго типа химической активности, выбранную из метоксиреактивных групп, этоксиреактивных групп и их комбинации.
8. Герметик по п.1, в котором наполнитель выбран из группы, в которую входят нитрид алюминия, карбонат кальция, силикат кальция, тальк, барит, глина, оксид титана, магнетит, оксид алюминия, диоксид кремния, нитрид бора, карбид кремния и их комбинации.
9. Герметик по п.1, в котором наполнитель имеет средний размер частиц ориентировочно от 0,001 мкм до 1000 мкм.
10. Герметик по п.1, из которого образуют гранулы для дальнейшей обработки.
11. Герметик по п.1, из которого образуют листы или пленки.
12. Герметик по п.1, в котором наполнитель имеет коэффициент формы, ориентировочно равный единице или больший, чем единица.
13. Герметик по п.1, в котором наполнитель имеет коэффициент формы по меньшей мере около 5.
14. Герметик по п.1, в котором полимерный материал содержит химический агент сшивания.
-7
2
15. Герметик по п.1, в котором герметик имеет коэффициент температуропроводности по меньшей мере 1,3·10 м/с.
16. Герметик по п.1, в котором коэффициент теплопроводности измеряют при температуре 30°С.
17. Фотоэлектрический или полупроводниковый задний лист, содержащий полимерный материал и наполнитель, при этом задний лист имеет диэлектрическую проницаемость ориентировочно по меньшей мере 2,0 при измерении на частоте 60 Гц и более высокий коэффициент теплопроводности, чем полимерный материал в чистом виде.
18. Задний лист по п.17, в котором полимерный материал выбран из группы, в которую входят полипропилен, полиэтилентерефталат, поливинилфторид, поливинилиденфторид, политетрафторэтилен и их комбинации.
19. Задний лист по п.17, который дополнительно содержит добавочные ламинированные слои, содержащие сложный полиэфир, алюминий, поливинилфторид, поливинилиденфторид и их комбинации.
20. Задний лист по п.17, содержащий многослойный материал, выбранный из группы, в которую входят поливинилфторид-сложный полиэфир-поливинилфторид, поливинилфторид-алюминий-поливинилфторид, поливинилфторид-алюминий-сложный полиэфир, полипропилен, полиэтилентерефталат, поливинилфторид, поливинилиденфторид, политетрафторэтилен и их комбинации.
21. Задний лист по п.17, в котором наполнитель выбран из группы, в которую входят карбонат кальция, силикат кальция, тальк, барит, глина, рутил оксид титана, анатаз оксид титана, магнетит, оксид алюминия, диоксид кремния, нитрид алюминия, нитрид бора, карбид кремния и их комбинации.
22. Панель солнечной батареи, содержащая передний слой, расположенный впереди передней стороны по меньшей мере одного фотоэлемента, задний лист и герметик, контактирующий по меньшей мере с участком задней стороны по меньшей мере одного фотоэлемента и расположенный по меньшей мере частично между по меньшей мере одним фотоэлементом и задним листом, причем герметик содержит первый полимерный материал и первый теплопроводящий наполнитель, и имеет коэффициент теплопроводности ориентировочно по меньшей мере 0,26 Вт/м·К и диэлектрическую проницаемость ориентировочно по меньшей мере 2,0 при измерении на частоте 60 Гц.
23. Панель солнечной батареи по п.22, в которой задний лист содержит второй полимерный материал и второй теплопроводящий наполнитель и имеет диэлектрическую проницаемость ориентировочно по меньшей мере 2,0 при измерении на частоте 60 Гц и более высокий коэффициент теплопроводности, чем второй полимерный материал в чистом виде.
24. Панель солнечной батареи по п.22, в которой задний лист содержит лист стекла с коэффициентом теплопроводности по меньшей мере около 1,4 Вт/м·К.
25. Панель солнечной батареи по п.23, в которой первый полимерный материал содержит этиленвинилацетат, а второй полимерный материал содержит полиэтилентерефталат.
26. Панель солнечной батареи по п.25, в которой этиленвинилацетат содержит сополимер этилена и винилацетата, содержащий ориентировочно от 4% до 90% по весу винилацетата и имеющий показатель текучести расплава ориентировочно от 5 до 40 г за 10 мин.
27. Панель солнечной батареи по п.22, которая дополнительно содержит по меньшей мере один солнечный концентратор.
28. Панель солнечной батареи по п.22, в которой по меньшей мере один фотоэлемент работает при температуре по меньшей мере ориентировочно на 2°С меньше при прямом верхнем солнечном свете по сравнению со стандартным фотоэлементом или панелью при работе в аналогичных условиях.
29. Панель солнечной батареи по п.22, в которой по меньшей мере один фотоэлемент вырабатывает по меньшей мере ориентировочно на 0,5% больше мощности при прямом верхнем солнечном свете по сравнению со стандартным фотоэлементом или панелью при работе в аналогичных условиях.
30. Способ изготовления панели солнечной батареи, который включает в себя следующие операции:
создание переднего слоя;
наложение первого листа материала герметика поверх по меньшей мере участка переднего слоя;
установка по меньшей мере одного фотоэлемента поверх первого слоя материала герметика;
наложение второго листа материала герметика поверх по меньшей мере одного фотоэлемента, причем второй лист материала герметика содержит первый полимерный материал и первый наполнитель, при этом второй лист материала герметика имеет коэффициент теплопроводности ориентировочно по меньшей мере 0,26 Вт/м·К и диэлектрическую проницаемость ориентировочно по меньшей мере 2,0 при измерении на частоте 60 Гц;
установка заднего листа поверх второго листа материала герметика, причем задний лист содержит второй полимерный материал и второй наполнитель, при этом задний лист имеет диэлектрическую проницаемость ориентировочно по меньшей мере 2,0 и более высокий коэффициент теплопроводности, чем второй полимерный материал в чистом виде; и
ламинирование панели солнечной батареи в течение достаточного времени и при достаточной температуре, для надлежащего сшивания первого листа или второго листа.
31. Способ по п.30, в котором при ламинировании используют вакуум для удаления из панели солнечной батареи материала, выбранного из группы, в которую входят воздух, влага, летучие компоненты и их комбинации.
32. Способ по п.30, в котором первый лист материала герметика отличается от второго листа материала герметика.